(57)【要約】【課題】高い研磨速度で、表面粗度に優れた基板を作製することのできる研磨剤組成物を提供する。【解決手段】炭化珪素基板用研磨剤組成物は、砥粒、バナジン酸塩、過ヨウ素酸系酸化剤および水を含有し、ｐＨ値（２５℃）が０．５〜７．０の範囲にあり、バナジン酸塩に対する過ヨウ素酸系酸化剤の割合（過ヨウ素酸系酸化剤／バナジン酸塩）が０．１〜３．０（モル比）である。【選択図】なし【特許請求の範囲】
【請求項１】
砥粒、バナジン酸塩、過ヨウ素酸系酸化剤、および水を含有し、ｐＨ値（２５℃）が０．５〜７．０の範囲にあり、バナジン酸塩に対する過ヨウ素酸系酸化剤の割合（過ヨウ素酸系酸化剤／バナジン酸塩）が０．１〜３．０（モル比）である炭化珪素基板用研磨剤組成物。
【請求項２】
前記砥粒が、シリカ粒子であり、コロイダルシリカ、およびヒュームドシリカから選ばれる少なくとも１種である請求項１に記載の炭化珪素基板用研磨剤組成物。
【請求項３】
前記バナジン酸塩が、バナジン酸ナトリウム、バナジン酸カリウム、およびバナジン酸アンモニウムから選ばれる少なくとも１種である請求項１または２に記載の炭化珪素基板用研磨剤組成物。
【請求項４】
前記過ヨウ素酸系酸化剤が、オルト過ヨウ素酸、オルト過ヨウ素酸塩、メタ過ヨウ素酸、およびメタ過ヨウ素酸塩から選ばれる少なくとも１種である請求項１〜３のいずれか１項に記載の炭化珪素基板用研磨剤組成物。
【請求項５】
さらに無機酸塩を含有する請求項１〜４のいずれか１項に記載の炭化珪素基板用研磨剤組成物。
【請求項６】
前記無機酸塩が、炭酸カリウム、塩化カリウム、硝酸カリウム、硫酸カリウム、炭酸マンガン、塩化マンガン、硝酸マンガン、および硫酸マンガンからなる群より選ばれる少なくとも１種である請求項５に記載の炭化珪素基板用研磨剤組成物。
【請求項７】
前記バナジン酸塩に対する前記過ヨウ素酸系酸化剤の割合（過ヨウ素酸系酸化剤／バナジン酸塩）が、０．２〜２．０（モル比）である請求項１〜６のいずれか１項に記載の炭化珪素基板用研磨剤組成物。
【請求項８】
前記砥粒がコロイダルシリカであり、その平均粒子径（Ｄ５０）が、１０〜２００ｎｍである請求項１〜７のいずれか１項に記載の炭化珪素基板用研磨剤組成物。
【発明の詳細な説明】
【技術分野】
【０００１】
本発明は、炭化珪素基板等を研磨する研磨剤組成物に関する。さらに詳しくは、炭化珪素パワー半導体、光デバイス分野での窒化ガリウム薄膜形成の下地基板を効果的に研磨するのに有用な研磨剤組成物に関する。
【背景技術】
【０００２】
炭化珪素パワー半導体は、シリコンパワー半導体に比較し、次のような優れた特性を有している。（１）炭化珪素の禁制帯幅は、シリコンの約３倍あり、高温条件下で使用できる。（２）炭化珪素の絶縁破壊電圧は、シリコンの約１０倍あり、高耐圧が可能となり、パワーデバイスの小型化が可能となる。（３）炭化珪素の熱伝導率は、シリコンの約３倍あり、放熱性に優れ冷却されやすく大電流化が可能である。炭化珪素は、シリコンより優れた特性を有し、パワーデバイス用半導体基板として、サーバーなどの情報機器、ハイブリッド車のモーター用インバーターの展開が図られている。このようなパワーデバイスの実現には、炭化珪素半導体層をエピタキシャル成長させるための表面粗度の優れた炭化珪素単結晶基板が必要である。
【０００３】
さらに、青色レーザーダイオードは、高い密度で情報を記録する光源として、白色ダイオードは、蛍光灯に替わる光源として注目されている。この発光素子は、窒化ガリウム半導体を用いて作製されており、基板として、炭化珪素単結晶基板が用いられている。炭化珪素ウエハは、一般に炭化珪素粉末を昇華して、種結晶を再結晶化で成長させた円柱状の炭化珪素半導体単結晶ブロックをダイヤモンドソーなどで、所定の厚さに切り出し、面取り、両面ラッピング、化学機械的研磨、洗浄の一連の工程を経て加工される。炭化珪素は、モース硬度が９．６でダイヤモンドに次ぐ材質で、酸に不溶で化学的に極めて安定な硬質材料である。炭化珪素用研磨剤組成物は、種々開示されているが、研磨に要する時間が長くなる問題点がある。
【０００４】
上述のように炭化珪素は、硬質材料であるため、従来から炭化珪素基板をダイヤモンド砥粒で研磨する方法が知られている。
【０００５】
特許文献１、特許文献２および特許文献３には、酸化クロム（ＩＩＩ）を炭化珪素基板の研磨に用いる半導体ウエハのメカノケミカル研磨方法が開示されている。
【０００６】
特許文献４には、炭化珪素基板を過ヨウ素酸などの酸化剤で化学的研磨を行い、コロイダルシリカ砥粒で機械的研磨を行う方法が開示されている。
【０００７】
特許文献５には、炭化珪素基板をバナジン酸アンモニウム、バナジン酸ナトリウムなどのバナジン酸塩、および酸素供与剤を用いて化学的研磨を行い、コロイダルシリカ砥粒で機械的研磨を行う方法が開示されている。
【先行技術文献】
【特許文献】
【０００８】
【特許文献１】特開平７−２８８２４３号公報
【特許文献２】特開平７−８０７７０号公報
【特許文献３】特開２００１−２０５５５５号公報
【特許文献４】特開２００７−２７６６３号公報
【特許文献５】特開２００８−１７９６５５号公報
【発明の概要】
【発明が解決しようとする課題】
【０００９】
しかしながら、従来のメカノケミカルによる炭化珪素基板の研磨方法では、研磨速度が遅く、生産性に問題があった。従来から行われているダイヤモンド砥粒による炭化珪素基板の研磨では、研磨速度は速いが、被研磨表面にキズ等が発生する。
【００１０】
特許文献１、特許文献２および特許文献３の炭化珪素基板の研磨に酸化クロム（ＩＩＩ）を使用する研磨方法は、使用した研磨廃液に環境汚染などの環境問題があり、実用上制限がある。
【００１１】
特許文献４は、炭化珪素基板の研磨に過ヨウ素酸などのヨウ素化合物を酸化剤に用い、コロイダルシリカで研磨する方法であるが、研磨速度が不十分である。
【００１２】
特許文献５は、炭化珪素基板の研磨にバナジン酸アンモニウム、バナジン酸ナトリウムなどのバナジン酸塩、および酸素供与剤を用いて、珪素−炭素結合を酸化開裂する方法であるが、これも研磨速度は不十分である。
【００１３】
本発明は、このような課題に鑑みてなされたものであり、高い研磨速度で、表面粗度に優れた基板を作製することのできる研磨剤組成物を提供することを課題とする。
【課題を解決するための手段】
【００１４】
本発明者は、砥粒、バナジン酸塩、過ヨウ素酸系酸化剤および水を含有し、ｐＨ値（２５℃）が０．５〜７．０の範囲にあり、バナジン酸塩に対する過ヨウ素酸系酸化剤の割合（過ヨウ素酸系酸化剤／バナジン酸塩）が０．１〜３．０（モル比）である研磨剤組成物を使用することにより、上記課題を解決しうることを見出した。すなわち、本発明によれば、炭化珪素基板等の基板を研磨する際に使用する研磨剤組成物が提供される。
【００１５】
［１］砥粒、バナジン酸塩、過ヨウ素酸系酸化剤および水を含有し、ｐＨ値（２５℃）が０．５〜７．０の範囲にあり、バナジン酸塩に対する過ヨウ素酸系酸化剤の割合（過ヨウ素酸系酸化剤／バナジン酸塩）が０．１〜３．０（モル比）である炭化珪素基板用研磨剤組成物。
【００１６】
［２］前記砥粒が、シリカ粒子であり、コロイダルシリカ、およびヒュームドシリカから選ばれる少なくとも１種である前記［１］に記載の炭化珪素基板用研磨剤組成物。
【００１７】
［３］前記バナジン酸塩が、バナジン酸ナトリウム、バナジン酸カリウム、およびバナジン酸アンモニウムから選ばれる少なくとも１種である前記［１］または［２］に記載の炭化珪素基板用研磨剤組成物。
【００１８】
［４］前記過ヨウ素酸系酸化剤が、オルト過ヨウ素酸、オルト過ヨウ素酸塩、メタ過ヨウ素酸、およびメタ過ヨウ素酸塩から選ばれる少なくとも１種である前記［１］〜［３］のいずれかに記載の炭化珪素基板用研磨剤組成物。
【００１９】
［５］さらに無機酸塩を含有する前記［１］〜［４］のいずれかに記載の炭化珪素基板用研磨剤組成物。
【００２０】
［６］前記無機酸塩が、炭酸カリウム、塩化カリウム、硝酸カリウム、硫酸カリウム、炭酸マンガン、塩化マンガン、硝酸マンガン、および硫酸マンガンからなる群より選ばれる少なくとも１種である前記［５］に記載の炭化珪素基板用研磨剤組成物。
【００２１】
［７］前記バナジン酸塩に対する前記過ヨウ素酸系酸化剤の割合（過ヨウ素酸系酸化剤／バナジン酸塩）が、０．２〜２．０（モル比）である前記［１］〜［６］のいずれかに記載の炭化珪素基板用研磨剤組成物。
【００２２】
［８］前記砥粒がコロイダルシリカであり、その平均粒子径（Ｄ５０）が、１０〜２００ｎｍである前記［１］〜［７］のいずれかに記載の炭化珪素基板用研磨剤組成物。
【発明の効果】
【００２３】
本発明の研磨剤組成物を用いることにより、高い研磨速度にて、被研磨表面にキズ、スクラッチの無い状態に仕上げることができる。また、本発明の研磨剤組成物は、研磨時間を短縮し、低コストで炭化珪素、ケイ素、ゲルマニウム、ガリウムヒ素、ガリウム燐、インジウム燐等の半導体基板、サファイア、タンタル酸リチウム、ニオブ酸リチウム等の単結晶基板等を製造することができる。特に炭化珪素基板の研磨に好適に用いることができる。
【発明を実施するための形態】
【００２４】
以下、本発明の実施の形態について説明する。本発明は、以下の実施形態に限定されるものではなく、発明の範囲を逸脱しない限りにおいて、変更、修正、改良を加え得るものである。
【００２５】
本発明の研磨剤組成物は、砥粒、バナジン酸塩、過ヨウ素酸系酸化剤および水を含有する。ｐＨ値（２５℃）が０．５〜７．０の範囲にあり、バナジン酸塩に対する過ヨウ素酸系酸化剤の割合（過ヨウ素酸系酸化剤／バナジン酸塩）が０．１〜３．０（モル比）である。
【００２６】
（砥粒）
本発明で使用される砥粒としては、シリカ粒子、アルミナ粒子、などを挙げることができるが、好ましくはシリカ粒子である。シリカ粒子としては、コロイダルシリカ、ヒュームドシリカなどを挙げることができるが、好ましくはコロイダルシリカが挙げられる。これらから、１種単独であるいは２種以上を組み合わせて用いることができる。
【００２７】
コロイダルシリカは、平均粒子径（Ｄ５０）が好ましくは１０〜２００ｎｍである。コロイダルシリカの平均粒子径が大きくなるにつれて、炭化珪素基板を機械的に研磨するコロイダルシリカの作用が強まるため、研磨剤組成物による炭化珪素基板の研磨速度は向上する。ただし、あまり平均粒子径が大きくなると、研磨後の炭化珪素基板の表面粗度が悪化する。
【００２８】
コロイダルシリカは、ケイ酸ナトリウム、ケイ酸カリウム等のケイ酸アルカリ金属塩を原料とし、当該原料を水溶液中で縮合反応させて粒子を成長させる水ガラス法、またはテトラエトキシシラン等のアルコキシシランを原料とし、当該原料をアルコール等の水溶性有機溶媒を含有する水中で、酸またはアルカリでの加水分解による縮合反応によって粒子を成長させるアルコキシシラン法等で得られる。
【００２９】
コロイダルシリカは球状、鎖状、金平糖型、異形型などの形状が知られており、水中に一次粒子が単分散してコロイド状をなしている。研磨剤組成物中の含有量は通常１〜５０質量％であり、好ましくは２〜４０質量％である。コロイダルシリカの含有量が多くなるにつれて、研磨剤組成物による炭化珪素基板の研磨速度は向上する。コロイダルシリカの含有量が少なくなるにつれて、研磨剤組成物のコストが下がり経済性の点で有利である。
【００３０】
（バナジン酸塩）
本発明で使用されるバナジン酸塩の具体例としては、バナジン酸ナトリウム、バナジン酸カリウム、バナジン酸アンモニウムなどを挙げることができる。これらから、１種単独であるいは２種以上を組み合わせて用いることができる。バナジン酸塩の好ましい具体例としては、バナジン酸ナトリウムを挙げることができる。
【００３１】
本発明の研磨剤組成物中のバナジン酸塩の濃度は、０．１質量％以上が好ましく、より好ましくは０．２質量％以上である。バナジン酸塩の濃度が高くなるにつれて、研磨速度は向上する。またバナジン酸塩の濃度が１０質量％以下であることが好ましく、さらに好ましくは５質量％以下である。バナジン酸塩の濃度が低くなるにつれて、不溶解分が生成する懸念が少なくなる。また、経済的にも有利となる。
【００３２】
本発明で使用されるバナジン酸塩と後述する過ヨウ素酸系酸化剤は共同して、研磨剤組成物による炭化珪素基板の研磨速度を向上させる働きをする。この働きは、バナジン酸塩の電離により生じるバナジン酸イオンが、過ヨウ素酸系酸化剤から酸素の供与を受けることにより、準安定なペルオキソバナジン酸イオンを生成し、このイオンが炭化珪素基板の表面において、珪素−炭素結合の酸化開裂を促進するためと考えられる。
【００３３】
（過ヨウ素酸系酸化剤）
本発明の研磨剤組成物中の過ヨウ素酸系酸化剤は、前述したバナジン酸塩に酸素を供与し、生成した準安定なペルオキソバナジン酸イオンが炭化珪素基板の表面において、珪素−炭素結合の酸化開裂を促進する働きをする。また、過ヨウ素酸系酸化剤は、炭化珪素基板の被研磨面が（０００１）面である場合に酸化皮膜を形成するものである。この酸化皮膜を機械的な力で被研磨面から除去することにより、炭化珪素基板の研磨が促進される。すなわち、炭化珪素基板は難研磨材料であるが、研磨剤中の過ヨウ素酸系酸化剤により、炭化珪素基板（０００１）面の表面に酸化皮膜を形成することができる。形成された酸化皮膜は、難研磨材料である炭化珪素基板に比べて硬度が低く、研磨されやすいので、砥粒であるコロイダルシリカ粒子により効果的に除去することができる。その結果、高い研磨速度が発現する。
【００３４】
本発明で使用される過ヨウ素酸系酸化剤の具体例としては、オルト過ヨウ素酸、オルト過ヨウ素酸塩、メタ過ヨウ素酸、メタ過ヨウ素酸塩、などを挙げることができる。これらから、１種単独であるいは２種以上を組み合わせて用いることができる。好ましくは、オルト過ヨウ素酸、メタ過ヨウ素酸ナトリウムなどを挙げることができる。
【００３５】
被研磨面の表面状態を良好に保ちながら、研磨速度向上効果を得るために、本発明の過ヨウ素酸系酸化剤は、バナジン酸塩に対して０．１〜３．０（モル比）の割合で使用される。好ましくは、０．２〜２．０（モル比）の割合で使用される。過ヨウ素酸系酸化剤をこの範囲内の割合で使用することにより、不溶物沈殿を生成することなく、均一溶液状態の混合物となり、被研磨面の表面状態を良好に保ちながら研磨速度を向上させることができる。
【００３６】
（無機酸塩）
本発明の研磨剤組成物は、さらに無機酸塩を含有することが好ましい。本発明に使用される無機酸塩としては、無機酸金属塩であることが好ましい。無機酸塩としては、無機酸アルカリ金属塩、無機酸アルカリ土類金属塩、無機酸遷移金属塩などを挙げることができ、好ましくは無機酸カリウム塩、無機酸マンガン塩である。無機酸塩を構成する無機酸としては、炭酸、ハロゲン化水素酸（フッ化水素酸、塩酸、臭化水素酸、ヨウ化水素酸）、硝酸、硫酸、リン酸、ホスホン酸などを挙げることができ、好ましくは、炭酸、塩酸、硝酸、硫酸である。これらから、１種単独であるいは２種以上を組み合わせて用いることができる。
【００３７】
無機酸塩の具体例としては、炭酸ナトリウム、炭酸カリウム、炭酸マグネシウム、炭酸マンガン、塩化ナトリウム、塩化カリウム、塩化マグネシウム、塩化マンガン、硝酸ナトリウム、硝酸カリウム、硝酸マグネシウム、硝酸マンガン、硫酸ナトリウム、硫酸カリウム、硫酸マグネシウム、硫酸マンガンなどを挙げることができる。このうち、好ましい具体例としては、炭酸カリウム、炭酸マンガン、塩化カリウム、塩化マンガン、硝酸カリウム、硝酸マンガン、硫酸カリウム、硫酸マンガンなどを挙げることができる。これらから、１種単独であるいは２種以上を組み合わせて用いることができる。
【００３８】
本発明の研磨剤組成物中の無機酸塩の添加効果としては、電気二重層の圧縮効果によるコロイダルシリカの炭化珪素基板への効率的な接触により、研磨速度が向上することが考えられる。
【００３９】
本発明の研磨剤組成物中の無機酸塩の濃度は、０．０１〜１０．０質量％が好ましく、０．１〜５．０質量％がさらに好ましい。０．０１質量％未満では、研磨速度向上効果が不十分であり、１０．０質量％以上では、研磨剤組成物の流動性が低下するので良くない。
【００４０】
（ｐＨ調整剤）
本発明においては、ｐＨ値（２５℃）を０．５〜７．０の任意の値に調整する目的で、ｐＨ調整剤として、酸性物質又は塩基性物質を使用することができる。酸としては、硫酸、硝酸、塩酸、リン酸などの無機酸、酢酸などの有機酸を挙げることができる。塩基としては、アンモニア、水酸化ナトリウム、水酸化カリウム、モノエタノールアミン、ジエタノールアミン、トリエタノールアミン、ピペラジンなどを挙げることができる。本発明の研磨剤組成物において、ｐＨ調整剤の濃度は、設定ｐＨ値に応じて、適宜決められる。本発明の研磨剤組成物のｐＨ値（２５℃）が７．０を超えると、炭化珪素基板の（０００１）面を研磨する際の研磨速度が低下する。
【００４１】
（水）
本発明の研磨剤組成物に用いられる水としては、蒸留水、イオン交換水、などが挙げられる。炭化珪素基板の洗浄性を考慮すると、イオン交換水が好ましい。水は研磨剤の流動性を制御する機能を有するので、その含有量は、研磨速度のような目標とする研磨特性に合わせて適宜設定することができる。例えば、水の含有割合は、研磨剤全質量に対して４０〜９０質量％の範囲とすることが好ましい。水の含有量が、研磨剤全質量に対して４０質量％未満では、研磨剤の粘性が高くなり流動性が損なわれる場合があり、９０質量％を超えると、砥粒であるコロイダルシリカの濃度が低くなり、十分な研磨速度が得られないことがある。尚、本発明の研磨剤組成物は、炭化珪素基板を研磨するのに適した濃度に調整したものを製造してもよいが、濃厚液として製造したものを、使用時に適宜希釈して使用しても良い。
【００４２】
（その他の成分）
本発明の研磨剤組成物は、必要に応じて、通常の研磨剤組成物に含まれる成分を含有してもよい。そのような成分としては、界面活性剤、清浄剤、防錆剤、表面改質剤、粘度調節剤、抗菌剤、分散剤などが挙げられる。
【００４３】
（研磨対象）
本発明の研磨剤組成物は、炭化珪素、ケイ素、ゲルマニウム、ガリウムヒ素、ガリウム燐、インジウム燐等の半導体基板、サファイア、タンタル酸リチウム、ニオブ酸リチウム等の単結晶基板等の研磨に利用することができる。特に、炭化珪素基板用研磨剤組成物として好適に用いることができる。
【００４４】
炭化珪素の結晶面の種類には、（０００１）、（０００−１）、（１−１００）、（１１−２０）などの面がある。本発明の研磨剤組成物は、研磨加工の困難な（０００１）面および（０００１）面以外のいずれの結晶面の研磨においても好適に用いることができるが、特に（０００１）面の研磨に用いることが好ましい。
【００４５】
本発明の研磨剤組成物を用いることにより、研磨速度を向上させ、表面粗度の良好な炭化珪素基板を製造することができる。本発明の研磨剤組成物は、すべての組成物を含有する一液型で供給されてもよく、また二液型で供給されてもよい。
【実施例】
【００４６】
以下に、本発明の研磨剤組成物を実施例により説明する。なお、本発明は、以下の実施例に何ら限定されるものではなく、本発明の技術的範囲に属する限り、種々の態様で実施できることはいうまでもない。
【００４７】
本発明のコロイダルシリカの平均粒子径（Ｄ５０）は、以下の方法により測定した。まず、コロイダルシリカの粒子径（Ｈｅｙｗｏｏｄ径）を、透過型電子顕微鏡（ＴＥＭ）（日本電子（株）製、透過型電子顕微鏡ＪＥＭ２０００ＦＸ（２００ｋＶ））を用いて倍率１０万倍の視野の写真を解析ソフト（マウンテック（株）製、Ｍａｃ−Ｖｉｅｗ  Ｖｅｒ．４．０）を用いて解析することによりＨｅｙｗｏｏｄ径（投射面積円相当径）として測定した。
【００４８】
コロイダルシリカの平均粒子径（Ｄ５０）は、前述の方法で２０００個程度のコロイダルシリカの粒子径を解析し、小粒径側からの積算粒径分布（累積体積基準）が５０％となる粒径を上記解析ソフト（マウンテック（株）製、Ｍａｃ−Ｖｉｅｗ  Ｖｅｒ．４．０）を用いて算出した。
【００４９】
研磨試験を行う際の研磨条件を以下に示す。
研磨対象物：直径３インチ、ｎ型  ４Ｈ−ＳｉＣ−４°ｏｆｆ基板
研磨対象結晶面：（０００１）面
研磨加工機：不二越機械工業（株）製  ＲＤＰ−５００  片面研磨加工機
研磨パッド：ＳＵＢＡ８００（ニッタ・ハース（株）製）
研磨圧力：５００ｇｆ／ｃｍ２
定盤回転数：６８ｒｐｍ
研磨時間：２ｈ
研磨剤組成物の供給方法：循環
研磨剤組成物の供給速度：２００ｍｌ／ｍｉｎ
【００５０】
［被研磨面の特性評価・研磨速度の算出方法］
被研磨面の特性評価で、研磨速度は、下式により求めた。スクラッチ、キズの状態は、光学顕微鏡を用い、倍率２００倍で調べた。表面にスクラッチ、キズがない状態を「○」、ほとんど認められない状態を「△」、認められるものを「×」とした。
研磨速度（ｎｍ／ｈ）＝（炭化珪素基板の研磨前質量−炭化珪素基板の研磨後質量）（ｇ）÷炭化珪素基板の研磨面積（ｃｍ２）÷炭化珪素基板の密度（ｇ／ｃｍ３）÷研磨時間（ｈ）×１０７
【００５１】
［研磨剤組成物の調製方法］
実施例１〜１２および比較例１〜６で使用した研磨剤組成物は、下記の材料を、下記の含有量または添加量で含んだ研磨剤組成物である。これらの研磨剤組成物を使用して研磨試験を行った結果を表１に示した。
【００５２】
コロイダルシリカ（平均粒子径（Ｄ５０）：３７ｎｍ、市販のコロイダルシリカ）  ３０質量％（実施例１〜１２、比較例１〜６で使用）
バナジン酸ナトリウム  １．００質量％（実施例１、４〜１０、比較例１、６で使用）、０．６４質量％（実施例２で使用）、０．４３質量％（実施例３で使用）、０．２６質量％（比較例２、４で使用）、１．２２質量％（比較例３、５で使用）
バナジン酸アンモニウム  ０．６２質量％（実施例１１、１２で使用）
過酸化水素  １．００質量％（比較例１で使用）
メタ過ヨウ素酸ナトリウム（ＮａＩＯ４）  ０．５０質量％（実施例１、５〜９、比較例６で使用）、１．１３質量％（実施例２、１１、１２で使用）、１．５０質量％（実施例３で使用）、１．８０質量％（比較例２で使用）、０．１１質量％（比較例３で使用）
オルト過ヨウ素酸（Ｈ５ＩＯ６）  ０．５０質量％（実施例４、１０で使用）、１．９２質量％（比較例４で使用）、０．１１質量％（比較例５で使用）
硫酸カリウム（Ｋ２ＳＯ４）  １．００質量％（実施例５で使用）、０．２５質量％（実施例１２で使用）
塩化カリウム（ＫＣｌ）  １．００質量％（実施例６で使用）
炭酸カリウム（Ｋ２ＣＯ３）  １．００質量％（実施例７で使用）
硝酸カリウム（ＫＮＯ３）  １．００質量％（実施例８で使用）
硫酸マンガン（ＭｎＳＯ４）  ０．２５質量％（実施例９、１０で使用）
硝酸  ｐＨ値（２５℃）が設定値になるように必要量を添加（実施例１〜１２、比較例１〜６で使用）
【００５３】
【表１】
2018032785.tif 000002
【００５４】
［考察］
実施例１と比較例１の対比により、バナジン酸塩と過ヨウ素酸系酸化剤（メタ過ヨウ素酸ナトリウム）の組み合わせが、バナジン酸塩と過酸化水素との組み合わせよりも高い研磨速度を示すことがわかる。さらに実施例１〜３と比較例２および比較例３との対比により、バナジン酸塩に対する過ヨウ素酸系酸化剤の割合（過ヨウ素酸系酸化剤／バナジン酸塩）を適切に設定することにより、被研磨面の表面状態を良好に保ちながら、研磨速度向上が図れることがわかる。
【００５５】
また、実施例４と比較例１の対比によっても、バナジン酸塩と過ヨウ素酸系酸化剤（オルト過ヨウ素酸）の組み合わせが、バナジン酸塩と過酸化水素との組み合わせよりも高い研磨速度を示すことがわかる。さらにこの場合においても、実施例４と比較例４および比較例５との対比により、バナジン酸塩に対する過ヨウ素酸系酸化剤の割合を適切に設定することにより、被研磨面の表面状態を良好に保ちながら、研磨速度向上が図れることがわかる。
【００５６】
一方、実施例１と比較例６の対比から、研磨剤組成物のｐＨ値（２５℃）が７．０を超えると、本発明の研磨速度向上効果が低下することがわかる。また、実施例５〜１０、１２は、本発明のバナジン酸塩と過ヨウ素酸系酸化剤の組み合わせに、さらに無機酸塩を加えた研磨剤組成物が、被研磨面の表面状態を良好に保ちながら、さらに研磨速度を飛躍的に増大させることを示している。以上のことから、本発明により被研磨面の表面状態を良好に保ちながら、研磨速度向上が実現できることがわかる。
【産業上の利用可能性】
【００５７】
本発明の研磨剤組成物は、炭化珪素パワー半導体、光デバイス分野での窒化ガリウム薄膜の下地基板としての炭化珪素基板の製造に使用することができる。